СЫРЬЕВАЯ СМЕСЬ ДЛЯ ПОЛУЧЕНИЯ ИСКУССТВЕННОЙ ПЕМЗЫ
RAW MATERIAL MIXTURE FOR OBTAINING ARTIFICIAL PUMICE

Изобретение относится к области получения искусственных материалов, которые могут быть использованы в строительстве, а также в декоративно-прикладных видах искусства.
Известна сырьевая смесь для получения искусственной пемзы, содержащая, мас.%: отмученная гжельская глина 6,67; каолин 16,67; полевой шпат 20; мел 6,66; вода 50. Готовую смесь в виде кашицы выливают в. гипсовые формы, где выдерживают в течение 1,5-2 ч, затем заготовки вынимают из форм и обжигают в капсюлях из огнеупорной глины, засыпанных кварцевым песком [1].
Задача изобретения состоит в снижении температуры обжига сырьевой смеси для получения искусственной пемзы.
Технический результат достигается тем, что сырьевая смесь для получения искусственной пемзы, содержащая отмученную гжельскую глину, каолин, полевой шпат, мел, воду, дополнительно включает жидкое стекло и доменный шлак при следующем соотношении компонентов, мас.%: отмученная гжельская глина 40-44; каолин 3-5; полевой шпат 3-5; мел 5-7; вода 15-20; жидкое стекло 3-5; доменный шлак 20-25.
В таблице приведены составы сырьевой смеси.
Компоненты
Состав, мас.%
1
2
3
Отмученная гжельская глина
44
42
40
Каолин
3
4
5
Полевой шпат
3
4
5
Мел
7
6
5
Вода
20
17
15
Жидкое стекло
- калиевое
-
2
5
- натриевое
3
2
-
Доменный шлак
20
23
25
2
2
3
3
3
В составе смеси может быть использован доменный шлак, характеризующийся следующим примерным химическим составом, мас.%: SiO 36,0-41,0; AlO 8,0-11,0; FeO 0,2-0,7; CaO 40,0-48,0; MgO 6,0-10,0; MnO и SO - остальное; жидкое стекло плотностью 1300-1500 кг/м и силикатным модулем 3-3,2.
Компоненты дозируют в требуемых количествах. Отмученную гжельскую глину, каолин, полевой пшат, мел, доменный шлак по отдельности размалывают до полного прохождения через сетку 008, смешивают, добавляют воду, жидкое стекло. Все компоненты еще раз смешивают. Из полученной смеси формуют изделия, которые сушат до влажности 3-7% и обжигают в интервале температур 850-950°C.
Источник информации
1. Животовский Л.С. Заменители строительных материалов в ремонте домов. - М. - Л.: Изд-во Наркомхоза РСФСР, 1940. - С.44-45.